(57)【要約】 【課題】軽量、防風、耐寒性、蓄熱、保温、および通気性のある生地を提供する。【解決手段】第１層の生地１１、第１層の生地１１上に配置され、且つ多孔質状の高分子材料に均一に分散された遠赤外線を放射できる材料を含む多孔質層１３、多孔質材料層１３上に配置された点接着層１５、および点接着層１５上に配置された第２層の生地１１’とを含む、軽量、防風、耐寒性、蓄熱、保温、および通気性のある生地１００。【選択図】図３
0003186248.tif 000002
【実用新案登録請求の範囲】
【請求項１】
第１層の生地、
前記第１層の生地上に配置され、且つ多孔質状の高分子材料に均一に分散された遠赤外線を放射できる材料を含む多孔質層、
前記多孔質材料層上に配置された点接着層、および
前記点接着層上に配置された第２層の生地、
とを含む生地。
【請求項２】
前記第１層の生地と前記第２層の生地は、それぞれ綿、麻、羊毛、絹、人造繊維、合成繊維、混紡繊維、または上述の組み合わせを含む請求項１に記載の生地。
【請求項３】
前記遠赤外線材料と前記多孔質状の高分子材料の重量比は１０００：５〜１０００：３０の間にある請求項１に記載の生地。
【請求項４】
前記遠赤外線の材料は、一次元ナノ材料のマイカ、セラミックス、鉄が含まれていないマイカ、または上述の組み合わせを含む請求項１に記載の生地。
【請求項５】
前記遠赤外線材料の長さは、０.３μｍ〜２０μｍの間にあり、広さは０.１μｍ〜４μｍの間にあり、且つ厚さは０.１μｍ〜３μｍの間にある請求項１に記載の生地。
【請求項６】
前記多孔質状の高分子材料は、ポリウレタン、アクリレート、熱可塑性ポリウレタン、または上述の組み合わせを含む請求項１に記載の生地。
【請求項７】
前記多孔質層の多孔体の平均の直径は２μｍ〜１５μｍの間にある請求項１に記載の生地。
【請求項８】
前記点接着層は、湿気反応性ポリウレタンホットメルト接着剤、または熱可塑性ホットメルト接着剤を含む請求項１に記載の生地。
【考案の詳細な説明】
【技術分野】
【０００１】
本考案は、生地に関し、特に、その構造の組成に関するものである。
【背景技術】
【０００２】
生地は、例えば、衣類、手袋、または清掃用モップなどを製造するなど、各種の用途に既に用いられている。その中で、生地は、各種の保温機能を有する各種の織物を製造するのに最もよく用いられている。
【０００３】
しかしながら、生地の素材の違いに応じて、前記織物の耐寒効果も違いがある。全ての生地の中で、孔を有する毛質の保温効果が最もよく、且つ、よりよい通気性を持つ。一旦外部の風圧が大きくなると寒風が骨にしみて防寒性が落ち、その保温の効能を更に上げたい場合、更に厚みのある衣服を着て外界の冷風を塞がなければ衣服を着ている人が温かいと感じることができない。しかしながら、衣服の着込みは、着ている者が分厚く感じ、行動が不便になる。そのため、前記生地の保温効果を増強するために、より保温効果が得られる生地を更に進んで求めることが必要である。
【０００４】
過去海外に３層ボンディングの特許があるが、防風保温を達成できるが通気性がない。台湾の実用新案登録第Ｍ３５０４６４号では、新しい保温生地の構造を提供しており、防風蓄熱の効果を達成しているが、この創作の生地も分厚く、且つ通気性の機能がないため、使用者は、一定時間着用すると蒸し暑くなる。
【先行技術文献】
【特許文献】
【０００５】
【特許文献１】台湾の実用新案登録第Ｍ３５０４６４号
【考案の概要】
【考案が解決しようとする課題】
【０００６】
軽量、防風、耐寒性、蓄熱、保温、および通気性のある生地を提供する。
【課題を解決するための手段】
【０００７】
本考案では、生地であって、第１層の生地、第１層の生地上に配置され、且つ多孔質状の高分子材料に均一に分散された遠赤外線を放射できる材料を含む多孔質層、多孔質材料層上に配置された点接着層（ｐｏｉｎｔ ｇｌｕｅ ｌａｙｅｒ）、および点接着層上に配置された第２層の生地を含む。
【０００８】
第１層の生地と前記第２層の生地は、それぞれ綿、麻、羊毛、絹、人造繊維、合成繊維、混紡繊維、または上述の組み合わせを含んでもよい。また、遠赤外線材料と多孔質状の高分子材料の重量比は１０００：５〜１０００：３０の間にあってもよい。また、遠赤外線の材料は、一次元ナノ材料のマイカ、セラミックス、鉄が含まれていないマイカ、または上述の組み合わせを含んでもよい。また、遠赤外線材料の長さは、０.３μｍ〜２０μｍの間にあり、広さは０.１μｍ〜４μｍの間にあり、且つ厚さは０.１μｍ〜３μｍの間にあってもよい。また、多孔質状の高分子材料は、ポリウレタン、アクリレート、熱可塑性ポリウレタン、または上述の組み合わせを含んでもよい。また、多孔質層の多孔体の平均の直径は２μｍ〜１５μｍの間にあってもよい。また、点接着層は、湿気反応性ポリウレタンホットメルト接着剤、または熱可塑性ホットメルト接着剤を含んでもよい。
【考案の効果】
【０００９】
軽量、防風、耐寒性、蓄熱、保温、および通気性のある生地を提供することができる。
【図面の簡単な説明】
【００１０】
【図１】本考案の実施形態の生地を形成する概略図である。
【図２】本考案の実施形態の生地を形成する概略図である。
【図３】本考案の実施形態の生地を形成する概略図である。
【図４】本考案の実施例と比較例のサンプルの温度変化の比較図である。
【考案を実施するための形態】
【００１１】
図１に示されるように、まず、生地１１上に押出発泡コーティング層加工技術によって多孔質層１３を形成する。生地１１は、弾性生地または非弾性生地、例えば、綿、羊毛、絹、麻、人造繊維、合成繊維、混紡繊維、または上述の組み合わせであることができる。多孔質層１３は、例えば、ポリウレタン、アクリレート、熱可塑性ポリウレタン、または上述の組み合わせなどの多孔質状の高分子材料からなることができる。多孔質層１３は、押出発泡コーティング加工技術によって生地１１上に直接形成された後、硬化成型される。このため、多孔質層１３と生地１１を接着する他の接着層を必要としない。上述の押出発泡コーティング加工技術は、１９７４年、著者Ｄａｖｉｄｓ Ｊ（Ｒｏｈｍ ａｎｄ Ｈａａｓ）、「Ｃｒｕｓｈｅｄ ｆｏｒｍ ｃｏａｔｉｎｇ（絞り出しフォームコーティング）」、資料名Ｔｅｘｔｉｌｅ Ｍａｎｕｆａｃｔｕｒｅｒ（繊維製造業者）、ページ４７〜４９を参考にすることができる。また、多孔質層１３の高分子材料に、均一に分散され、且つ遠赤外線の熱エネルギーを吸収し、放射できる材料（簡単に述べると遠赤外線材料）を含み、励起エネルギーを発生させて使用者に熱エネルギーを増加させることができる。遠赤外線の材料の種類は、例えば、マイカ、セラミックス、鉄が含まれていないマイカ（ｉｒｏｎ ｆｒｅｅ ｍｉｃａ）などの一次元ナノ材料からなる。本考案の実施形態では、多孔質状の高分子材料と遠赤外線材料の重量比は１０００：５〜１０００：３０の間にある。遠赤外線材料の比例が高過ぎる場合、生産コストが高くなり過ぎる。遠赤外線材料の比例が低過ぎる場合、蓄熱効果が明確でない。本考案の実施形態では、遠赤外線材料の長さは、０.３μｍ〜２０μｍの間にあり、広さは０.１μｍ〜４μｍの間にあり、厚さは０.１μｍ〜３μｍの間にある。遠赤外線材料のサイズが大き過ぎる場合、樹脂の分散の均一性に影響する。遠赤外線材料のサイズが小さ過ぎる場合、生産コストが高くなり過ぎる。
【００１２】
多孔質層１３の多孔体が含んでいる空気は、優れた断熱物となり、上述の熱エネルギーが発散するのを防ぎ、保温の機能を達成する。一方では、多孔質層１３が溜めた熱気が一定の程度に達した時、膨張した熱空気は、多孔質層１３の多孔体から排出され、使用者に蒸し暑く感じさせることなく、通気性の機能を達成する。また、環境の冷気の密度が比較的高い時、多孔質層１３の多孔体を通過することができず、生地の防風効果を達成する。上述の種々の効果は、多孔質層１３の多孔体の大きさによって決まる。多孔質層１３の多孔体のサイズの分布は平均的であり、大きさの誤差は１μｍを超えない。多孔質層１３の多孔体の平均の直径は２μｍ〜１５μｍの間にある。多孔体が大き過ぎる場合、生地は防風の効果を得ることができない。多孔体が小さ過ぎる場合、通気性および保温性が低下する。
【００１３】
次いで、図２に示されるように、多孔質層１３上に点接着をし、点接着層１５を形成する。点接着層１５の組成は、湿気反応性ポリウレタンホットメルト接着剤、熱可塑性ホットメルト接着剤、または上述の組み合わせであることができる。注意するのは、本考案は、面接着でなく、点接着層１５によって多孔質層１３を後述の生地１１’と接着し、最後に完成する軽量、防風、耐寒性、蓄熱、保温、および通気性のある生地１００の通気性が低下するのを回避する。一般的に言えば、点接着層１５と多孔質層１３の面積比例は、１０：１００〜５０：１００の間にある。点接着層１５の面積が小さ過ぎる場合、多孔質層１３と後述の生地１１’を効果的に接着させることができない。点接着層１５の面積が大き過ぎる場合、最後に完成する軽量、防風、耐寒性、蓄熱、保温、および通気性のある生地１００の通気性および生地の柔軟性を低下させる。
【００１４】
最後に図３に示されるように、もう１つの生地１１’を点接着層１５上に貼り合わせ、生地１１’を多孔質層１３に接着させる。生地１１’の組成と生地１１は類似しており、弾性生地または非弾性生地、例えば、綿、麻、羊毛、絹、人造繊維、合成繊維、混紡繊維、または上述の組み合わせであることができる。生地１１と１１’は、同じまたは異なる材料からなることができ、需要に応じて決まる。ここで、所謂軽量、防風、耐寒性、蓄熱、保温、および通気性のある生地１００が完成する。従来技術（Ｍ３５０４６４）と比べ、本考案が必要なプロセスは少なく、保温程度がより良くなった以外に通気性軽量性の機能を更に備えている。
【００１５】
本考案の上述と他の目的、特徴、および利点をより明確にわかることができるように、下記に特定の実施形態を挙げ、添付の図面と併せて詳細に説明する。
【００１６】
（実施例）
比較例１
水性ＰＵ樹脂（景星から購入のＤＬＵ）を生地（台元紡識会社のＹ０１３１Ｅ）の背面に直接塗布して加工し、加熱して硬化させた後、０.２ｍｍの厚さの中間層（どの多孔体も含めない）を形成する。中間層上で点接着によって下地（台元紡識会社のたて編ニット生地（ポリエステル７５ナイロン／７２本、幅６１インチ、重量１２２ｇ／ｍ２））に接着技術の加工を行い、多層生地を形成する。上述のサンプルを５００ワットのハロゲンランプの下方に配置する。サンプルとハロゲンランプの間隔は３０ｃｍである。ハロゲンランプでサンプルを１０分間照射した後、図４に示されるように、４探針の温度計でこの２０分間のサンプルの温度の変化を記録する。上述の温度測定の室温は２２±１℃であり、且つ湿度は６１±１％である。
【００１７】
実施例１
１００ｇの水性ＰＵ樹脂（景星から購入のＤＬＵ）を９ｇの遠赤外線を放射できる、１０倍に希釈したマイカ溶液（富陽会社から購入のＥＰ２２）と混合後、混合液態を形成する。押出発泡コーティング層加工技術によって、上述の混合液体を表地（台元紡識会社のＹ０１３１Ｅ）の背面に加熱して硬化させた後、０.２ｍｍの厚さの多孔質状の中間層を形成する。次いで、多孔質状の中間層上で点接着を施し、下地（台元紡識会社のたて編ニット生地（ポリエステル７５ナイロン／７２本、幅６１インチ、重量１２２ｇ／ｍ２））に接着技術の加工を行い、多層生地を形成する。上述のサンプルを５００ワットのハロゲンランプの下方に配置する。サンプルとハロゲンランプの間隔は３０ｃｍである。ハロゲンランプでサンプルを１０分間照射した後、図４に示されるように、４探針の温度計でこの２０分間のサンプルの温度の変化を記録する。上述の温度測定の室温は２２±１℃であり、且つ湿度は６１±１％である。
【００１８】
図４からわかるように、実施例１のサンプルの蓄熱効果は、比較例１のサンプルの蓄熱効果より優れている。上述の違いは、中間層が多孔質状であるか、且つ遠赤外線を吸収する材料を含むかによる。
【００１９】
この考案は、実施例の方法及び望ましい実施の形態によって記述されているが、これらを限定するものではないことは理解される。当業者は、本考案の精神と範囲から逸脱しない種々の修正及び変更を行い得る。よって、本考案の範囲は、以下の請求項及びその等価のものによって規定されて保護される。
【符号の説明】
【００２０】
１１、１１’、１００  生地
１３  多孔質層
１５  点接着層
【図１】
0003186248.tif 000003
【図２】
0003186248.tif 000004
【図３】
0003186248.tif 000005
【図４】
0003186248.tif 000006